СПОСОБ ПОЛУЧЕНИЯ ЛЕНТЫ ИЗ ДВУХФАЗНОЙ СТАЛИ ПОВЫШЕННОЙ ПРОЧНОСТИ

1. Способ изготовления холодно- или горячекатаной ленты из двухфазной стали с повышенной прочностью и высокой характеристикой деформируемости, предназначенной, в частности, для автомобилей с облегченной конструкцией, содержащей следующие элементы, вес.%:
углерод
от 0,1 до 0,16
алюминий
от 0,02 до 0,05
кремний
от 0,40 до 0,60
марганец
1,5 до 2,0
фосфор
меньше или равно 0,020
сера
меньше или равно 0,003
азот
меньше или равно 0,01
ниобий
0,01
ванадий
0,02
остальное - железо и присущие стали сопутствующие элементы, а также оптимальная добавка титана, при этом двухфазная структура образуется при непрерывном отжиге, отличающийся тем, что холодно- или горячекатаную стальную ленту нагревают в проходной отжигательной печи за одну стадию до температуры от 820 до 1000°C, предпочтительно от 840 до 1000°C, затем отожженную стальную ленту охлаждают с температуры отжига при скорости от 15 до 30°C/с.
2. Способ по п.1, отличающийся тем, что содержание ванадия составляет 0,06%.
3. Способ по п.1, отличающийся тем, что содержание ванадия составляет 0,08%.
4. Способ по любому из пп.1-3, отличающийся тем, что содержание ниобия составляет 0,02%.
5. Способ по любому из пп.1-3, отличающийся тем, что содержание ниобия составляет 0,04%.
6. Способ по любому из п.п.1-3, отличающийся тем, что содержание титана меньше или равно 0,01%.
7. Способ по п.4, отличающийся тем, что содержание титана меньше или равно 0,01%.
8. Способ по п.5, отличающийся тем, что содержание титана меньше или равно 0,01%.
9. Способ по любому из пп.1-3, отличающийся тем, что стальную ленту улучшают погружением в расплав.
10. Способ по п.4, отличающийся тем, что стальную ленту улучшают погружением в расплав.
11. Способ по п.5, отличающийся тем, что стальную ленту улучшают погружением в расплав.
12. Способ по п.6, отличающийся тем, что стальную ленту улучшают погружением в расплав.
13. Способ по п.7 или 8, отличающийся тем, что стальную ленту улучшают погружением в расплав.
14. Способ по любому из пп.1-3, отличающийся тем, что в заключение стальную ленту подвергают дрессировке.
15. Способ по п.4, отличающийся тем, что в заключение стальную ленту подвергают дрессировке.
16. Способ по п.5, отличающийся тем, что в заключение стальную ленту подвергают дрессировке.
17. Способ по п.6, отличающийся тем, что в заключение стальную ленту подвергают дрессировке.
18. Способ по п.7 или 8, отличающийся тем, что в заключение стальную ленту подвергают дрессировке.
19. Способ по п.9, отличающийся тем, что в заключение стальную ленту подвергают дрессировке.
20. Способ по любому из пп.10-12, отличающийся тем, что в заключение стальную ленту подвергают дрессировке.
21. Способ по п.13, отличающийся тем, что в заключение стальную ленту подвергают дрессировке.